СПОСОБ ПРОИЗВОДСТВА НАНОМЕТРИЧЕСКОГО, МОНОДИСПЕРСНОГО И СТАБИЛЬНОГО МЕТАЛЛИЧЕСКОГО СЕРЕБРА И ПРОДУКТОВ ИЗ НЕГО

1. Способ измельчения в жидкой среде для получения монодисперсных и стабильных наночастиц металлического серебра, состоящий из следующих стадий:
а) приготовление водного раствора солей серебра, содержащего от 0,01 до 20% вес. растворимой соли серебра;
b) приготовление водного раствора восстановителя, содержащего от 0,01 до 20% вес. соединения из группы таннинов;
с) смешивание этих водных растворов для проведения реакции между ними;
d) отделение маточного раствора от наночастиц серебра, полученных в реакции;
который отличается тем, что:
i) проводят регулирование рН водных растворов соли серебра и восстановителя в диапазоне величин от 10,5 до 11,5,
ii) реакцию осуществляют путем смешивания этих растворов и регулирования рН в диапазоне величин от 10,5 до 11,5.
2. Способ производства наночастиц металлического серебра по п.1, дополнительно отличающийся тем, что рН раствора восстановителя регулируют в диапазоне щелочной среды, предпочтительно в диапазоне вплоть до величины 11,5.
3. Способ производства наночастиц металлического серебра по п.2, отличающийся тем, что для изменения рН раствора восстановителя используют гидроксид, выбираемый из группы, в которую входят гидроксиды натрия, калия, аммония и аммиак.
4. Способ производства наночастиц металлического серебра по п.3, отличающийся тем, что для изменения рН раствора восстановителя используют гидроксид аммония.
5. Способ производства наночастиц металлического серебра по п.1 или 2, отличающийся тем, что при регулировании рН раствора восстановителя продукт, получаемый данным способом, имеет средний размер частиц около 10-20 нм, если рН раствора соли серебра также регулируют в диапазоне щелочной среды с рН вплоть до величины 11,5.
6. Способ производства наночастиц металлического серебра по п.1 или 2, отличающийся тем, что в отсутствие регулирования рН раствора восстановителя продукт, получаемый данным способом, имеет средний размер частиц около 20-30 нм, если рН раствора соли серебра регулируют в диапазоне щелочной среды с рН вплоть до достижения величины 11,5.
7. Способ производства наночастиц металлического серебра по п.1, отличающийся тем, что рН раствора соли серебра регулируют в диапазоне щелочной среды, предпочтительно до величины 11,5.
8. Способ производства наночастиц металлического серебра по п.7, отличающийся тем, что для изменения рН раствора соли серебра используют гидроксид, выбираемый из группы, в которую входят гидроксиды натрия, калия, аммония и аммиак.
9. Способ производства наночастиц металлического серебра по п.8, отличающийся тем, что для изменения рН восстанавливаемого раствора соли серебра используют гидроскид аммония.
10. Способ производства наночастиц металлического серебра по п.1 или 7, отличающийся тем, что в отсутствие регулирования рН раствора соли серебра продукт, получаемый данным способом, имеет средний размер частиц около 40-50 нм, в нем образуется оксид серебра, что снижает качество продукта.
11. Способ производства наночастиц металлического серебра по п.1, отличающийся тем, что раствор соли серебра готовят не более чем за 15 мин до осуществления реакции с раствором восстановителя, чтобы избежать его старения.
12. Способ производства наночастиц металлического серебра по п.1, отличающийся тем, что реакция в смеси раствора восстановителя и раствора соли серебра происходит на свету, предпочтительно при дневном свете.
13. Способ производства наночастиц металлического серебра по п.1, отличающийся тем, что смешивание реакционной смеси осуществляют предпочтительно в течение менее 30 мин.
14. Способ производства наночастиц металлического серебра по п.13, отличающийся тем, что смешивание реакционной смеси осуществляют в течение, по меньшей мере, 15 мин.
15. Способ производства наночастиц металлического серебра по п.14, отличающийся тем, что степень протекания реакции через 15 мин составляет, по меньшей мере 95%.
16. Паста наночастиц металлического серебра, полученная способом по п.1, отличающаяся тем, что частицы в ней имеют монодисперсное распределение по размерам.
17. Паста наночастиц металлического серебра, полученная способом по п.1, отличающаяся тем, что размер частиц находится в диапазоне от 1 до 100 нм.
18. Паста наночастиц металлического серебра, полученная способом по п.1, отличающаяся тем, что средний размер частиц (D50) составляет предпочтительно от 20 до 40 нм.
19. Паста наночастиц металлического серебра, полученная способом по п.1, отличающаяся тем, что наночастицы металлического серебра могут быть легко диспергированы в воде, спиртах, алкидалевых и фенольных смолах, нитроцеллюлозе, полиуретане, виниловых и акриловых смолах, органических материалах и полимерах, таких как полиэтилены высокой и низкой плотности, нейлон, ABS и/или их смесях и других растворителях.
20. Паста наночастиц металлического серебра, полученная способом по п.1, отличающаяся тем, что она является стабильной в течение срока хранения, превышающего 12 месяцев, и не требует затраты конечным пользователем механического труда на повторное диспергирование частиц.